(57)【要約】【課題】表面改質等の特別な工程を採用することなく一般的な凹版形成工程を採用して印刷された配線の導通性が確保できる凹版印刷用樹脂材料を提供する。【解決手段】凹版印刷用樹脂材料は、硬化後に弾性を有するものである。その硬化物は、２５℃のブチルカルビトールアセテートに２４時間浸漬した後の重量増加率が１．０２％以上４．３％以下、硬度低下率が３．５％以下である。また、その硬化物は、２５℃の水に２４時間浸漬した後の重量増加率が５．７５％以上１９．８％以下、硬度低下率が１６．４％以上である。そして、溶剤浸漬後の重量増加率を水浸漬後の重量増加率で除した値が０．０５以上１．０２以下であり、溶剤浸漬後の硬度低下率を水浸漬後の硬度低下率で除した値が０．１４以下である。【選択図】  図１
2016112768.tif 000002
【特許請求の範囲】
【請求項１】
硬化後に弾性を有する凹版印刷用樹脂材料であって、
その硬化物を温度２５℃のブチルカルビトールアセテートに２４時間浸漬した後の重量増加率が１．０２％以上４．３％以下、および硬度低下率が３．５％以下であり、
その硬化物を温度２５℃の水に２４時間浸漬した後の重量増加率が５．７５％以上１９．８％以下、および硬度低下率が１６．４％以上であり、
前記溶剤浸漬後の重量増加率を前記水浸漬後の重量増加率で除した値が０．０５以上１．０２以下であり、
かつ、前記溶剤浸漬後の硬度低下率を前記水浸漬後の硬度低下率で除した値が０．１４以下である
ことを特徴とする凹版印刷用樹脂材料。
【発明の詳細な説明】
【技術分野】
【０００１】
本発明は、例えばパターニングシリンダに形成される凹版印刷用樹脂シートに関する。
【背景技術】
【０００２】
従来、エレクトロニクス業界では、高精度な部品を大量に生産する技術がその発展を支えてきた。例えば、導電性ペーストをエポキシ基板上にスクリーン印刷で転写してプリント基板を形成し、高い信頼性を有する電気製品を生み出してきた。
電気配線にインクジェット方式による印刷の応用も試みられているが、インクジェット方式は、多くのノズルを必要とし、各ノズルの制御駆動技術が求められる生産速度に追いついていないのが現状である。
【０００３】
そこで、近年、包装用段ボール、紙または樹脂フィルム等のパッケージ印刷に利用されているフレキソ印刷（弾性樹脂、ゴム等による凸版印刷）技術から派生した凹版印刷が注目されている（特許文献１）。
凹版印刷では、凹溝の深さ等を調整することにより凸版印刷に比べて印刷面のインク等の厚さ設計が可能であり、プリント基板等の製造に適する方式として期待されている。
【０００４】
特許文献２には、樹脂材料で形成された凹版の凹溝にインクまたは導電性ペースト等の機能性材料を収容し、凹溝以外の部分に付着するインク等をドクターブレードで掻き取った後に、インク等を紙またはフィルム等に転写する印刷用凹版に関する技術が記載されている。
また、特許文献２には、ドクターブレードと凹版材料との滑走性の悪さに起因するドクターブレードによる凹溝以外の部分の余分なインク等の掻き取り不良を、凹版材料の表面にフッ素被膜をコーティングすることにより改善する技術が開示されている。
【先行技術文献】
【特許文献】
【０００５】
【特許文献１】特開２００５−２５４６９６号公報
【特許文献２】特開２０１４−１３８９８７号公報
【発明の概要】
【発明が解決しようとする課題】
【０００６】
特許文献２に開示された技術は、フッ素被膜（フッ素樹脂）が自己潤滑性を有しインクとの親和性も低いので、ドクターブレードによる余分なインク等の掻き取りの改善が期待できる。
ところで、前述したように、弾性樹脂材料に凹版を形成した印刷（凹版印刷）は、プリント基板等の製造への応用が期待されている。しかし、樹脂フィルム等の可撓性材料に電気配線を印刷する場合、凹版ロールから印刷済みフィルムが離れる過程で、凹版材料の粘着性によってフィルムが凹版ロールに同伴して折れ曲がり、このとき印刷された配線が断線（不連続化）するという問題がある。
【０００７】
特許文献２に開示された技術は、フッ素コーティング表面の粘着力が弱いことから、印刷済みフィルムが凹版ロールから容易に分離し、印刷された配線の断線の軽減が期待できる。
しかし、特許文献２に開示された技術は、凹版の主たる材料である中間層を形成した後に、フレキソ（凸版）印刷では不要な、中間層の表面にフッ素皮膜を形成する工程（フッ素塗料の塗布および焼成）を必要とする。
【０００８】
本発明は、上述の問題に鑑みてなされたもので、表面改質等の特別な工程を採用することなく一般的な凹版形成工程を採用して印刷された配線の導通性が確保できる凹版印刷用樹脂材料を提供することを目的とする。
【課題を解決するための手段】
【０００９】
本発明に係る凹版印刷用樹脂材料は、硬化後に弾性を有するものである。
凹版印刷用樹脂材料は、その硬化物を温度２５℃のブチルカルビトールアセテートに２４時間浸漬した後の重量増加率が１．０２％以上４．３％以下、および硬度低下率が３．
５％以下である。また、その硬化物は、温度２５℃の水に２４時間浸漬した後の重量増加率が５．７５％以上１９．８％以下、硬度低下率が１６．４％以上である。
【００１０】
そして、溶剤浸漬後の重量増加率を水浸漬後の重量増加率で除した値が０．０５以上１．０２以下であり、溶剤浸漬後の硬度低下率を水浸漬後の硬度低下率で除した値が０．１４以下である。
【発明の効果】
【００１１】
本発明によると、表面改質等の特別な工程を採用することなく一般的な凹版形成工程を採用して印刷された配線の導通性が確保できる凹版印刷用樹脂材料を提供することができる。
【図面の簡単な説明】
【００１２】
【図１】図１は凹版印刷用樹脂材料を用いた樹脂ロールを作成する過程を示す図である。
【図２】図２は樹脂ロールに彫刻した印刷パターンを示す図である。
【図３】図３はパターニングシリンダによる合成樹脂フィルムへの印刷の様子を示す図である。
【図４】図４は種々の弾性樹脂シートの水浸漬および溶剤浸漬による重量変化と電気抵抗値との関係を示す図である。
【図５】図５は表１における水浸漬および溶剤浸漬による重量増加の比と電気抵抗値との関係を示す図である。
【図６】図６は種々の弾性樹脂シートの水浸漬および溶剤浸漬による硬度変化と電気抵抗値との関係を示す図である。
【図７】図７は種々の弾性樹脂シートの水浸漬および溶剤浸漬による硬度変化の比と電気抵抗値との関係を示す図である。
【発明を実施するための形態】
【００１３】
図１は凹版印刷用樹脂材料を用いた樹脂ロール２を作成する過程を示す図、図２は樹脂ロール２に彫刻した印刷パターン３を示す図、図３はパターニングシリンダ１による合成樹脂フィルムへの印刷の様子を示す図である。
凹版印刷用樹脂材料には、感光性樹脂が使用される。感光性樹脂は、合成高分子化合物、光重合性化合物、光重合開始剤、およびその他可塑剤、紫外線吸収剤等の添加剤で構成される。ここでいう「感光性樹脂」とは、光の作用によって化学変化する高分子樹脂である。
【００１４】
合成高分子化合物は、例えば重合度が高い高分子ポリマー、高分子ポリマーよりも重合度が低い低分子ポリマーで構成される。高分子ポリマーおよび低分子ポリマーには、カルボキシメチルセルロース、ヒドロキシエチルセルロース、ポリアクリル酸ナトリウム、ポリアクリルアミド、ポリビニルアルコール、ポリエチレンイミン、ポリエチレンオキシド、ポリビニルピロリドン等があげられる。
【００１５】
光重合性化合物としては、オリゴマーおよびモノマーが使用される。
オリゴマーには、例えばウレタンアクリレートオリゴマーが使用され、具体的には、日本合成化学工業株式会社製の硬質タイプウレタンアクリレートオリゴマーであるＵＶ−１７００Ｂ、ＵＶ−６３００Ｂ、ＵＶ−７５５０Ｂ、ＵＶ−７６００Ｂ、ＵＶ−７６０５Ｂ、ＵＶ−７６１０Ｂ、ＵＶ−７６２０ＥＡ、ＵＶ−７６３０Ｂ、ＵＶ−７６４０Ｂ、ＵＶ−７６５０Ｂ、ＵＶ−６３３０Ｂ、ＵＶ−７０００Ｂ、ＵＶ−７５１０Ｂ、ＵＶ−７６４１ＴＥ等が使用される。
【００１６】
モノマーには、例えば（メタ）アクリル酸メチル、（メタ）アクリル酸エチル、（メタ）アクリル酸プロピル、（メタ）アクリル酸ｎ−ブチル、（メタ）アクリル酸ペンチル、（メタ）アクリル酸２−エチルヘキシル、（メタ）アクリル酸ｎ−ヘキシル、（メタ）アクリル酸ラウリル、（メタ）アクリル酸アリル、（メタ）アクリル酸グリシジル、（メタ）アクリル酸Ｎ，Ｎ−ジメチルアミノエチル、（メタ）アクリル酸Ｎ，Ｎ−ジエチルアミノエチル、（メタ）アクリル酸２−シアノエチル、（メタ）アクリル酸ジブロモプロピル、（メタ）アクリル酸ポリエチレングリコールモノアルキルエーテル、（メタ）アクリル
酸ポリプロピレングリコールモノアルキルエーテル、（メタ）アクリル酸２−ヒドロキシエチル、（メタ）アクリル酸２−ヒドロキシプロピル、（メタ）アクリル酸４−ヒドロキシブチル、（メタ）アクリル酸テトラヒドロフルフリル、（メタ）アクリル酸フォスフォエチル、（メタ）アクリル酸シクロペンチル、（メタ）アクリル酸シクロヘキシル、（メタ）アクリル酸イソボルニル、フェニル（メタ）アクリレート、フェニルオキシエチル（メタ）アクリレート、トリブロモフェニルオキシエチル（メタ）アクリレート、トリブロモフェニルオキシ（メタ）アクリレート、３−フェノキシ−２−ヒドロキシプロピル（メタ）アクリレート、２−フェニルフェニル（メタ）アクリレート、４−フェニルフェノキシエチル（メタ）アクリレート、４−フェニルフェニル−２−ヒドロキシオキシプロピル（メタ）アクリレート、ベンジル（メタ）アクリレート、１−ナフチル（メタ）アクリレート、１−ナフチル−２−ヒドロキシプロピル（メタ）アクリレート、２，４，６−トリブロモフェニル−２−メチルオキシエチル（メタ）アクリレート、２，４，６−トリクロロフェニルオキシエチル（メタ）アクリレート、２，４，６−トリブロモフェニル−２−ヒドロキシオキシプロピル（メタ）アクリレート等のモノ（メタ）アクリレート化合物、エチレングリコールジ（メタ）アクリレート、ジエチレングリコールジ（メタ）アクリレート、ポリエチレングリコールジ（メタ）アクリレート、プロピレングリコールジ（メタ）アクリレート、トリプロピレングリコールジ（メタ）アクリレート、ブチレングリコールジ（メタ）アクリレート、テトラブチレングリコールジ（メタ）アクリレート、ポリブチレングリコールジ（メタ）アクリレート、１，６−ヘキサンジオールジ（メタ）アクリレート、ノナンジオールジ（メタ）アクリレート、ネオペンチルグリコールジ（メタ）アクリレート、トリシクロデカンジメチロールジ（メタ）アクリレート、トリメチロールプロパントリ（メタ）アクリレート、ジトリメチロールプロパンテトラ（メタ）アクリレート、ペンタエリスリトールトリ（メタ）アクリレート、ジペンタエリスルトールペンタ及びヘキサ（メタ）アクリレート、トリス（メタ）アクリロイルオキシエチルイソシアヌレート、ジ（メタ）アクリロイルオキシエチルイソシアヌレート、２，２−ビス（４−（メタ）アクリロイルオキシエトキシ−３，５−ジブロモフェニル）プロパン、ビス（４−（メタ）アクリロイルオキシエトキシフェニル）スルフィン、ビス（４−（メタ）アクリロイルオキシエトキシ−３−フェニルフェニル）スルフィン、ビス（４−（メタ）アクリロイルオキシフェニル）スルフィド、ビス（４−（メタ）アクリロイルオキシジエトキシフェニル）スルフィド、２，４−ジ（メタ）アクリロイルオキシナフタレン等の（メタ）アクリレートモノマーが使用される。
【００１７】
光重合開始剤として、例えばチバ・ジャパン株式会社販売のＩＲＧＡＣＵＲＥ６５１、ＩＲＧＡＣＵＲＥ１８４、ＩＲＧＡＣＵＲＥ１１７３、ＩＲＧＡＣＵＲＥ５００、ＩＲＧＡＣＵＲＥ１３００、ＩＲＧＡＣＵＲＥ２９５９、ＩＲＧＡＣＵＲＥ９０７等（登録商標）、株式会社ソート販売のＳＢ−ＰＩ７０３、ＳＢ−ＰＩ７０４、ＳＢ−ＰＩ７０５、ＳＢ−ＰＩ７１０、ＳＢ−ＰＩ７１１、ＳＢ−ＰＩ７１２、ＳＢ−ＰＩ７１４等が使用される。
【００１８】
添加剤には、ポリエーテル変性ポリジメチルシロキサンを主成分とするスリップ剤が使用され、具体的にはビックケミー・ジャパン株式会社販売のＢＹＫ−３００、ＢＹＫ−３０１、ＢＹＫ−３０２、ＢＹＫ−３０６、ＢＹＫ−３０７、ＢＹＫ−３１０、ＢＹＫ−３１３、ＢＹＫ−３１５、ＢＹＫ−３２０、ＢＹＫ−３２２、ＢＹＫ−３２３、ＢＹＫ−３２５、ＢＹＫ−３３０、ＢＹＫ−３３１、ＢＹＫ−３３３、ＢＹＫ−３３７、ＢＹＫ−３４２、ＢＹＫ−３７７、ＢＹＫ−３７８等が使用される。
【００１９】
高分子樹脂は、硬化後の硬度（初期硬度）がショアＡ硬度で７５〜９５度のものが用いられる。
パターニングシリンダ１は樹脂ロール２に印刷パターン３を彫刻したものである。樹脂ロール２は以下のように形成される。
初めに、厚さ１０μｍのポリエチレンテレフタレート（以下「ＰＥＴ」と略す）フィルム１１を厚さ１２ｍｍのガラス板１２に密着させ、コーター１３を用いてＰＥＴフィルム１１の表面に液状の感光性樹脂１４を厚さが２ｍｍ前後となるように塗布する。続いて、
液状の感光性樹脂１４の液面を、気泡が混入しないように配慮しながら、厚さ１００μｍのＰＥＴシート１５で覆う（図１（ａ））。
【００２０】
感光性樹脂１４の表面を覆うＰＥＴシート１５の上にガラス板１６を載せ、両側のガラス板１２，１６の外方から感光性樹脂１４に向けてケミカルランプ（光化学用蛍光ランプ）１７により、所定の時間光を照射する（図１（ｂ））。
ケミカルランプ１７の照射条件は、例えば、波長が３７０ｎｍであり、積算放射量（光エネルギ）が１０００ｍＪ／ｃｍ2である。
【００２１】
液状の感光性樹脂１４は、ケミカルランプ１７の光により硬化して板状のシートになる。
別に用意した円筒状のプラスチックコア１８の表面に両面テープ１９を貼り付け、硬化後の板状の弾性樹脂シート２０を、押さえロール２１によって押さえながらプラスチックコア１８の表面に貼り合わせる。弾性樹脂シート２０は、両面テープ１９により、しっかりとプラスチックコア１８に貼り合わされる。
【００２２】
最後に、プラスチックコア１８に貼り合わされた弾性樹脂シート２０の両端の間隙２２に液状の感光性樹脂１４を満たし、ケミカルランプ１７の光を照射して硬化させる。
以上のようにして、プラスチックコア１８の全周が弾性樹脂シート２０によって隙間および段差なく覆われた樹脂ロール２が形成される。
後述する凹版印刷に適する樹脂材料を見極めるための試料としてのパターニングシリンダ１は、図２に示される印刷パターン３を樹脂ロール２に彫刻することで作成した。彫刻は、ＣＯ2レーザーを光源とする彫刻機により行った。
【００２３】
印刷パターン３は、直交する２方向のそれぞれの端に、互いに分離する複数の接続端子３１，…，３１を有し、各方向の一つの端の複数の接続端子３１，…，３１は、それぞれがこれに直交する方向の両側の接続端子３１，…，３１のすべてに連結されている。つまり、各方向の一方の端の複数の接続端子３１，…，３１は、直交する方向の一方の端の接続端子３１，…，３１と略４５度の平行な傾斜線で連結され、他方の端の接続端子３１，…，３１とは略−４５度の平行な傾斜線で連結されている。直交する方向を連結する平行な複数の線は、他の直交する方向を連結する平行な複数の線と交わっている。
【００２４】
パターニングシリンダ１における弾性樹脂シート２０には、レーザーが照射された部分が凹状となった溝（凹溝）による印刷パターン３が彫刻される。
印刷パターン３における一群の接続端子３１，…，３１間を結ぶ線の設計太さ（幅）は４０μｍ、深さは２０μｍである。
さて、パターニングシリンダ１による合成樹脂フィルム４１への印刷パターン３の印刷は、図３を参照して、いわゆるロール・ツー・ロール方式で行った。印刷対象である合成樹脂フィルム４１は、例えば厚さ１００μｍのポリエチレンテレフタレート（以下「ＰＥＴ」と略す）フィルムである。
【００２５】
また、ロール・ツー・ロール方式とは、印刷対象である合成樹脂フィルム４１（以下「フィルム４１」と略すことがある）を、パターニングシリンダ１、およびパターニングシリンダ１に押しつけられたロール（圧胴ロール）３２の間に通過させて印刷する方式である。印刷されるインク４はパターニングシリンダ１に上方から供給され、ドクターブレード３３で凹溝以外の部分が掻き取られた後、凹溝内のインク４が、パターニングシリンダ１と圧胴ロール３２の間を通過するフィルム４１に転写される。
【００２６】
さて、フィルム４１に印刷された配線パターンの断線が生じにくい感光性樹脂１４を選別するには、様々な（液状の）感光性樹脂１４を用いて印刷パターンが彫刻されたパターニングシリンダ化し、実際にフィルム４１に配線パターンを印刷して行うのが望ましい。しかし、徒に種々の液状の感光性樹脂１４をそれぞれ硬化させてシート状とし、彫刻し、パターニングシリンダ１を形成し、さらにフィルム４１に印刷する等の一連の作業を行うのは、不経済である。
【００２７】
パターニングシリンダ１を使用してロール・ツー・ロール方式で印刷した印刷パターン（配線パターン）に断線が生ずる大きな原因として、弾性樹脂シート２０表面の印刷対象フィルム４１への粘着性が挙げられる。この粘着性について、本発明者は、弾性樹脂シー
ト２０と水（空気中の水分）との親和性（吸水性）が大きいほど大きいと考察した。しかし、粘着性を避けるために水との親和性が小さな弾性樹脂シート２０を用いた場合、インク中の溶剤により大きく膨潤し、パターニングシリンダ１に形成された印刷パターンの凹部（溝等）を狭めまたは塞いで、配線パターンの導電性に問題が生ずるおそれがある。
【００２８】
本発明者は、弾性樹脂シート２０と水との親和性に着目するとともに、弾性樹脂シート２０とインク溶剤との親和性に着目し、実際にパターニングシリンダ１を形成し印刷対象フィルム４１に印刷して断線の生じにくさ等を判別するのではなく、水およびインク溶剤との親和性を指標として、凹版印刷のパターニングシリンダ製造に適する液状の感光性樹脂１４を選別することの可能性を検討した。
【００２９】
【表１】
2016112768.tif 000003
【００３０】
表１は、合成高分子化合物、光重合性不飽和化合物、および添加剤の組合せを変えて種々調製した液状の感光性樹脂（Ｒ１〜Ｒ５）を光硬化させた弾性樹脂シート２０を使用した試験結果である。表１の試験結果は、弾性樹脂シート２０の溶剤浸漬および水浸漬による硬度減少、重量増加を、これらに印刷パターン３を彫刻して印刷したフィルムにおける配線パターンの電気抵抗値と関連づけて表すものである。
【００３１】
表１の感光性樹脂における合成高分子化合物には、高分子ポリマーとして第一工業製薬
株式会社販売のピッツコールＫ−９０（登録商標）を、低分子ポリマーには第一工業製薬株式会社販売のピッツコールＫ−３０（登録商標）を使用した。
光重合性化合物として、オリゴマーには日本合成化学工業株式会社製の硬質タイプのウレタンアクリレートオリゴマーＵＶ−７０００Ｂ等を、モノマーにはメタクリル酸２−ヒドロキシエチルを使用した。
【００３２】
光重合開始剤として、チバ・ジャパン株式会社販売のＩＲＧＡＣＵＲＥ６５１を、添加剤としてビックケミー・ジャパン株式会社販売のＢＹＫ−３７７を使用した。
表１における異なる初期硬度の試料は、高分子ポリマー、低分子ポリマー、オリゴマーおよびモノマーの重量比率を変えて調製した。
なお、表１は、パターニングシリンダ１に適する液状の感光性樹脂１４を検討した結果であるが、以下の説明において液状の感光性樹脂１４とこれを硬化させた弾性樹脂シート２０とを、いずれも例えば試料Ｒ１ということがある。
【００３３】
浸漬試験に用いた試料は、硬度測定用が５ｍｍ×３ｍｍ四方、厚さ６ｍｍの弾性樹脂シート２０、重量測定用が５ｍｍ×３ｍｍ四方、厚さ３ｍｍの弾性樹脂シート２０である。
溶剤浸漬の溶剤は、インクに使用されることが多いブチルカルビトールアセテートを用い、水浸漬には水道水を用いた。
浸漬試験は、予め試料ごとに硬度および重量を測定し、略２５℃に維持された環境下で２４時間溶剤または水に浸漬し、表面の溶剤または水を拭き取った後、それぞれの硬度および重量を測定した。
【００３４】
硬度の測定は、株式会社佐藤商事販売、ゴム・プラスチック硬度計（ショア硬度計）ＨＴ６５１０Ａにより行った。
重量測定は、株式会社エー・アンド・デイ販売の電子天秤ＧＦ−２００（風防付き）を使用した。
試料は、各弾性樹脂シート２０（Ｒ１〜Ｒ５）についてそれぞれ２点作成し、硬度および重量は、それぞれの試料について５点測定した合計１０点の平均値を採用した。
【００３５】
評価欄における電気抵抗値は、液状の感光性樹脂（Ｒ１〜Ｒ５）を用いて図２に示された印刷パターン３を有するパターニングシリンダ１を作成し、図３に示される装置で厚さ１００μｍのＰＥＴフィルムに導電性インクにより配線パターン印刷して電気抵抗値を測定した。
導電性インクには、藤倉化成株式会社製、品名ＤＯＴＩＴＥ（ドータイト：登録商標）、品番ＦＡ−３３３を使用した。
【００３６】
電気抵抗値は、図２に示される印刷パターン３（により印刷された配線パターン）の一方向（例えば図２における横方向、Ｄで示される間）におけるものである。電気抵抗値の測定は、日置電気株式会社販売ハイテスター３０３０−１０（登録商標）を用いて行った。なお、印刷パターン３は、直交する２方向の４つの端子が、略±４５度で交わる配線によりいずれの２つも連通し、基本的には、直交する２方向の端子間の電気抵抗値は略同じと考えられる。
【００３７】
図４は表１における（Ｒ１〜Ｒ５の液状の感光性樹脂１４を硬化させた）弾性樹脂シート２０の水浸漬および溶剤浸漬による重量変化と電気抵抗値との関係を示す図、図５は表１における水浸漬および溶剤浸漬による重量増加の比（溶剤／水）と電気抵抗値との関係を示す図、図６は表１における水浸漬および溶剤浸漬による硬度変化と電気抵抗値との関係を示す図、図７は表１における水浸漬および溶剤浸漬による硬度変化の比（溶剤／水）と電気抵抗値との関係を示す図である。
【００３８】
電気抵抗値が大きくなる原因として、パターニングシリンダ１からの印刷済みのフィルム４１の剥離性不良、言い換えると弾性樹脂シート２０と印刷済みのフィルム４１との強い粘着性が挙げられる。この両者の粘着性は、弾性樹脂シート２０と印刷済みのフィルム４１との間のインクの状態、圧胴ロール３２がパターニングシリンダ１に押し付けられた力等に影響され、弾性樹脂シート２０の試験片および印刷対象のフィルム４１の試験片を用いた再現試験は容易ではない。また、実際にパターニングシリンダ１を用いた印刷作業で、粘着強度を測定するのも困難である。
【００３９】
表１は、以上の事情から、剥離性の良否（粘着性の高低）によって影響される配線パターンの導通性を、電気抵抗値として評価したものである。
表１における一連の配線パターンの印刷試験において、電気抵抗値が５００Ω以下であれば、配線の断線が生じ難い弾性樹脂シート２０（液状の感光性樹脂１４）と評価した。
図４を参照して、配線パターンの電気抵抗値は、溶剤浸漬による重量増加率、および水浸漬による重量増加率についての特定範囲で、５００Ω以下に低下する。「重量増加率」とは、初期重量に対して溶剤浸漬等により増加した重量の割合をいうものとする。
【００４０】
溶剤浸漬および水浸漬における電気抵抗値が５００Ω以下となるそれぞれの重量増加率の範囲は、電気抵抗値が最も低い試料Ｒ３を含みこれよりも重量増加率が低かった一群の試料、および試料Ｒ３を含みこれよりも重量増加率が高かった一群の試料に分けて求めた。
すなわち、溶剤浸漬では試料Ｒ１〜Ｒ４および試料Ｒ３，Ｒ５の二群に分け、水浸漬では試料Ｒ１，Ｒ３，Ｒ５および試料Ｒ２〜Ｒ４の二軍に分け、それぞれについて最小二乗法による近似式から電気抵抗値が５００Ωとなる重量増加率の上限値、下限値を求めた。それぞれの近似式は図４に示すとおりである。
【００４１】
電気抵抗値が５００Ω以下となる溶剤浸漬の重量増加率の下限は１．０２％、その上限は４．３％である。また、電気抵抗値が５００Ω以下となる水浸漬の重量増加率の下限は５．７５％、その上限は１９．８％である。
図５は、試料Ｒ１〜Ｒ５について、それぞれの溶剤および水に対する親和性を、溶剤浸漬および水浸漬の重量変化率の比として電気抵抗値と関連づけたものである。電気抵抗値は、試料Ｒ１〜Ｒ５における重量変化率の比の範囲内に最小値を見出せる。重量変化率の比における電気抵抗値が５００Ω以下となる範囲は、図５において、電気抵抗値が小さな試料Ｒ１，Ｒ３を境にして、試料Ｒ１〜Ｒ４および試料Ｒ１，Ｒ３，Ｒ５の二群に分けて求めた。それぞれの群について最小二乗法による近似式を導出し、これから電気抵抗値が５００Ω以下となる重量変化率の比を算出して、それぞれ下限値、上限値とした。近似式は、図５に記載されたものである。
【００４２】
電気抵抗値が５００Ω以下となる溶剤浸漬および水浸漬による重量増加率の比の範囲は
、図５に示されるように、０．０５以上、１．０２以下である。
印刷された配線パターンの電気抵抗値を小さくするには、溶剤浸漬および水浸漬による重量増加率、ならびにこれらの重量増加率の比のいずれも上述した範囲を満足する液状の感光性樹脂１４を使用して、パターニングシリンダ１を製作するのが好ましい。
【００４３】
パターニングシリンダ１に使用される弾性樹脂シート２０の硬度は、印刷作業によって変化せず、また保管（経時）によって変化しないことが、印刷パターンをフィルム上に配線パターンとして再現するうえで好ましい。しかし、弾性樹脂シート２０は、その親油性、親水性により、溶剤および水に触れることにより硬度が変化する。
硬度変化は、弾性樹脂シート２０の溶剤および水に対する親和性のバランスが影響する。
【００４４】
図６を参照して、試料Ｒ１〜Ｒ５における硬度変化の範囲では、溶剤浸漬による硬度変化の少ない方が電気抵抗値が低く、水浸漬による硬度変化の大きい方が電気抵抗値が低い。溶剤浸漬および水浸漬による硬度変化と電気抵抗値との関係から、電気抵抗値が５００Ω以下となる条件を求めると、溶剤浸漬では硬度変化率が３．５％以下であり、水浸漬では１６．４％以上である。電気抵抗値が５００Ω以下となる条件は、試料Ｒ１〜Ｒ５のすべての硬度変化率から導出した最小二乗法による近似式を用いて求めた。
【００４５】
ここで「硬度変化率」とは初期硬度に対して硬度が減少した割合（硬度低下率）をいうものとする。
図７を参照して、電気抵抗値が５００Ω以下となる、溶剤浸漬による硬度変化率と水浸漬による硬度変化率との比は、０．１４以下であった。なお、この臨界値も試料Ｒ１〜Ｒ５の比から導出した最小二乗法による近似式を用いて求めた。
【００４６】
電気抵抗値が低い配線パターンを印刷するためには、硬度変化についても重量変化と同様に、溶剤浸漬および水浸漬による硬度変化率、ならびにこれらの硬度変化率の比が、い
ずれも上述した範囲を満足する液状の感光性樹脂１４を使用して、パターニングシリンダ１を製作するのが好ましい。
ところで、図６からは、水浸漬による硬度変化率が６．６％以上であればさらに大きな硬度変化率であっても電気抵抗値が５００Ω以下となると読み取れる。また、図７における溶剤浸漬による硬度変化率と水浸漬による硬度変化率との比も、水浸漬による硬度変化率が大きくなることで電気抵抗値が低下する傾向を示す。つまり、図６および図７からは、水浸漬による硬度変化率について上限があると解せない。
【００４７】
しかし、図４は、電気抵抗値に関して水浸漬による重量増加率に上限があることを示している。そして、見掛け上は水浸漬による硬度変化率に上限が設定されないが、略例外なく水浸漬による硬度変化率（硬度低下率）と重量増加率との間には正の相関があるので、水浸漬による硬度変化率は、その上限が定まらなくとも、水浸漬による重量増加率の上限により、その上限は自ずと制限される。
【００４８】
つまり、硬化後の溶剤浸漬および水浸漬による重量変化率、これらの重量変化率の比、硬度変化率および硬度変化率の比が、いずれも上述した所定の範囲に収まる感光性樹脂１４を用いてパターニングシリンダ１を製作することにより、凹版が形成された弾性樹脂シート２０の表面に、改質等の特別な加工を施すことなく、例えば導通性が良好な配線パターンを、可撓性を有するフィルムに印刷することができる。
【００４９】
また、樹脂凹版を備えるパターニングシリンダ１による直接印刷方式では、凹版が弾性を有していることから、エレクトロニクス分野で使用されているガラス基板に配線パターン等を印刷することができる。弾性樹脂シート２０にグラビア印刷版のような微細な彫刻を施せば、配線フィルムの微少な範囲に複雑な回路を形成することができ、生産性の向上およびコスト低減を図ることができる。
【００５０】
上述の実施形態において、硬化後に弾性を有すれば上述した液状の感光性樹脂以外の感光性樹脂を使用することができる。
【産業上の利用可能性】
【００５１】
本発明は、例えばパターニングシリンダに形成される凹版印刷用樹脂シートに利用することができる。
【符号の説明】
【００５２】
１４  液状の感光性樹脂（凹版印刷用樹脂材料）
【図１】
2016112768.tif 000004
【図２】
2016112768.tif 000005
【図４】
2016112768.tif 000006
【図５】
2016112768.tif 000007
【図６】
2016112768.tif 000008
【図７】
2016112768.tif 000009
【図３】
2016112768.tif 000010